(57)【要約】  【課題】形態安定に優れた立毛部と、軽くしなやかな肌触り、快適な着用感を有する高級感のあるアセテートマルチフィラメント糸を用いた立毛経編物を提供する。  【解決手段】立毛経編物は、立毛部にトータル繊度が３５ｄｔｅｘ以上５６ｄｔｅｘ以下のアセテートマルチフィラメントを用い、グランド部の一部にポリウレタン系弾性糸を用い、以下の要件（１）及び（２）を満たしている。（１）染色仕上げ後のウエール数が１８ウエール／ｃｍ以上３５ウエール／ｃｍ以下であり、（２）染色仕上げ後のコース数が３０コース／ｃｍ以上５０コース／ｃｍ以下である。  【選択図】なし【特許請求の範囲】
【請求項１】
立毛部にトータル繊度が３５ｄｔｅｘ以上５６ｄｔｅｘ以下のアセテートマルチフィラメントを用い、グランド部の一部にポリウレタン系弾性糸を用い且つ、以下の要件（１）及び（２）を満たすことを特徴とする立毛経編物。
（１）染色仕上げ後のウエール数が１８ウエール／ｃｍ以上３５ウエール／ｃｍ以下であり、
（２）染色仕上げ後のコース数が３０コース／ｃｍ以上５０コース／ｃｍ以下である。
【発明の詳細な説明】
【技術分野】
【０００１】
本発明は立毛経編物に関し、更に詳しくは形態安定性に優れた立毛部と、軽くしなやかな肌触り、快適な着用感を有する高級感のある衣料用立毛経編物に関するものである。
【背景技術】
【０００２】
従来、立毛経編物に用いられるアセテートマルチフィラメント糸は、その独特な光沢感、深色性、しなやかな肌触り、更に熱セット性に優れ、安定した立毛性を有することから高級衣料用素材として多用されている。例えば、特公平７−３５６２９号公報（特許文献１）によれば、形態安定性に優れた立毛を得るため、立毛部に用いられるアセテートマルチフィラメント糸に仮撚加工後に、スチームセットを施すことが効果的であるとされている。また、アセテートマルチフィラメント糸の生糸使いの場合は、毛並みに適度なチンチラ感を有した立毛経編物が得られる。しかし、出来上がりの商品はジャケットアイテム等の中肉素材が中心であり、ドレス、シャツ等、薄地素材の商品化はなされていない。
【０００３】
商品の薄地化には、アセテートマルチフィラメント糸の細繊度化が有効な手段である。しかし、従来の手法であるグランド部（地組織）のすべてにポリエステルマルチフィラメント糸を用いる場合、パイル密度が上がらずパイル部の裏漏れが生じやすく商品化に至っていない。
【特許文献１】特公平７−３５６２９号公報
【発明の開示】
【発明が解決しようとする課題】
【０００４】
本発明の目的は形態安定に優れた立毛部と、軽くしなやかな肌触り、快適な着用感を有する高級感のある立毛経編物を提供することにある。
【課題を解決するための手段】
【０００５】
上記目的は、本発明の基本構成である、立毛部にトータル繊度が３５ｄｔｅｘ以上５６ｄｔｅｘ以下のアセテートマルチフィラメントを用い、グランド部の一部にポリウレタン系弾性糸を用い且つ、以下の要件を満たすことを特徴とする立毛経編物によって効果的に達成される。
（１）染色仕上げ後のウエールが１８ウエール／ｃｍ以上３５ウエール／ｃｍ以下であり、
（２）染色仕上げ後のコースが３０コース／ｃｍ以上５０コース／ｃｍ以下である。
【発明の効果】
【０００６】
本発明によれば、アセテートマルチフィラメント糸のその独特な光沢感、深色性、しなやかな肌触り、熱セット性に優れる点を生かし、更に立毛部に細繊度のアセテートマルチフィラメント糸を配し、グランド部の一部にポリウレタン系弾性糸を配することにより、今まで商品化できなかった薄く、軽い商品で且つ、形態安定に優れた立毛部を有した高級感のある立毛経編地を得ることができる。
【発明を実施するための最良の形態】
【０００７】
以下、本発明に係る立毛経編地の代表的な実施形態を詳細に説明する。
本発明において、アセテートマルチフィラメントとしては、酢化度５３〜５７％のセルロースジアセテートマルチフィラメント、酢化度６０〜６２％のセルローストリアセテートマルチフィラメントを挙げることができる。アセテートマルチフィラメントのフィラメント断面形状は、特に限定されるものではなく、風合い光沢等を考慮して円形、菊形等が好ましく選択される。また、原糸や仮撚加工糸のいずれかに限定するものではなく、酸化チタン等の添加剤が含まれていてもよい。
【０００８】
本発明の立毛部におけるアセテートマルチフィラメント糸の繊度は、３５ｄｔｅｘ以上５６ｄｔｅｘ以下、より好ましくは４０ｄｔｅｘ以上であり、糸繊度が３５ｄｔｅｘ未満では、製糸工程或いは製編工程にて糸切れが生じやすくなる。糸繊度が５６ｄｔｅｘを超えると肉厚となり、目標とする薄地商品が得られない。
【０００９】
本発明において、グランド部の一部を構成するポリウレタン系弾性糸としては、特に限定するものではないが、染色仕上げ後の立毛部のパイル密度及び肉厚感等を考慮し、商品構成上２２ｄｔｅｘ〜４４ｄｔｅｘであることが好ましい。ポリウレタン系弾性糸は、そのストレッチ性の効果だけでなく、生地が収縮することによりパイルの密度を上げる効果もある。
【００１０】
本発明において、立毛経編物の染色仕上げ後のウエール（１ｃｍあたりの経方向に並んだループの列）は１８ウエール／ｃｍ以上、３５ウエール／ｃｍ以下、より好ましくは２０ウエール／ｃｍ以上、３０ウエール／ｃｍ以下である。ウエール数が１８ウエール／ｃｍ未満では、立毛部が不安定なチンチラ状（部分的に毛立ちが悪い状態）の形態となり、しかもパイルが抜け易い商品となる。ウエール数が３５ウエールを超えると、肉厚で目標とする薄地商品が得られない。
【００１１】
本発明において、立毛経編物の染色仕上げ後のコース（１ｃｍ当たりの緯方向に並んだループの列）は３０コース／ｃｍ以上、５０コース／ｃｍ以下、より好ましくは３５コース／ｃｍ以上、４５コース／ｃｍ以下である。コース数が３０コース／ｃｍ未満では、立毛部が不安定なチンチラ状の形態をとり、パイルが抜け易い商品となる。コース数が５０コースを超えると、肉厚で目標とする薄地商品が得られない。
【００１２】
本発明の立毛経編物とは、経編で代表されるベルベットやスエード調の立毛編地等を指し、ループをシャーリングし、あるいは起毛されたベロアやベルベット及びスエード調を表現している編地であればよく、組織や加工方法等を限定するものではない。編機のゲージは、２８Ｇ以上３６Ｇ以下であることが好ましい。２８Ｇ未満ではゲージが粗くパイルの密度が上がらず立毛部の形態安定性に欠ける。３６Ｇを超えるとゲージが密になりすぎ、糸切れ等の問題が発生し編み立てが困難となる。
【実施例】
【００１３】
以下、好適な実施例に基づいて本発明を更に具体的に説明する。なお、以下の実施例及び比較例における経編物の立毛性、光沢性、風合いの評価は目視とハンドリングによって実施した。
【００１４】
（実施例１）
ダル４０ｄｔｅｘ３４ｆ（ｆはフィラメントの略。以下、ｆで記載。）の菊型断面糸のトリアセテートマルチフィラメント（三菱レイヨン社製）を立毛部としてフロント部に配し、セミダル３３ｄｔｅｘ１２ｆの丸断面糸のポリエステルマルチフィラメント（東レ社製）をグランド部としてミドル部に配し、２２ｄｔｅｘ１ｆのポリウレタン系弾性糸（旭化成せんい社製）をグランド部としてバック部に配し、経編機（カールマイヤー社製、ゲージ：２８Ｇ）で編立てた。編立組織はフロント１−０／５−６、ミドル１−０／１−２、バック１−２／１−０のサテン組織とし、このときの編立密度（機上コース）は２７コース／ｃｍである。この生機を乾熱巾入りセットし、シャーリング後に常法により黒色に染色仕上げをし、２３ウエール／ｃｍ、３６コース／ｃｍ、目付け２１６ｇ／ｃｍ2 のベロア調の立毛経編物を得た。得られた立毛経編物はアセテートマルチフィラメントの光沢性、深色性、軽くしなやかは肌触り、適度なストレッチ性による着用感、且つ形態安定性に優れたサテン調の立毛性を有し、高級感のある立毛経編物であった。
【００１５】
（実施例２）
ダル４０ｄｔｅｘ３４ｆの菊型断面糸のトリアセテートマルチフィラメント（三菱レイヨン社製）を立毛部としてフロント部に配し、セミダル３３ｄｔｅｘ１２ｆの丸断面糸のポリエステルマルチフィラメント（東レ社製）をグランド部としてミドル部に配し、３３ｄｔｅｘ１ｆのポリウレタン系弾性糸（旭化成せんい社製）をグランド部としてバック部に配して、経編機（カールマイヤー社製、ゲージ：２８Ｇ）で編立てた。編立組織はフロント１−０／５−６／２−１／７−８、ミドル１−０／１−２、バック１−２／１−０で、フロント部を１本置きの針抜きにした鹿の子調サテン組織で、このときの編立密度（機上コース）は３２コース／ｃｍである。この生機を乾熱巾入りセットし、シャーリング後に常法により黒色に染色仕上げし、２３ウエール／ｃｍ、３７コース／ｃｍ、目付け１７２ｇ／ｃｍ2 のベロア調の立毛経編物を得た。得られた立毛経編物はアセテートマルチフィラメントの光沢性、深色性、軽くしなやかは肌触り、適度なストレッチ性による着用感、且つ形態安定性に優れた鹿の子サテン調の立毛性を有し高級感のある立毛経編物であった。
【００１６】
（実施例３）
ダル４０ｄｔｅｘ３４ｆの菊型断面糸のトリアセテートマルチフィラメント（三菱レイヨン社製）を立毛部としてフロント部に配し、セミダル２２ｄｔｅｘ１２ｆの丸断面糸のポリエステルマルチフィラメント（東レ社製）をグランド部としてミドル部に配し、２２ｄｔｅｘ１ｆのポリウレタン系弾性糸（旭化成せんい社製）をグランド部としてバック部に配して、経編機（カールマイヤー社製、ゲージ：２８Ｇ）で編立てた。編立組織はフロント１−０／２−３、ミドル１−０／１−２、バック１−２／１−０で、このときの編立密度（機上コース）は３２コース／ｃｍである。この生機をウエットセットし、サンディングした後、常法により黒色に染色仕上げし、２５ウエール／ｃｍ、４１コース／ｃｍ、目付け１７８ｇ／ｃｍ2 のスエード調の立毛経編物を得た。得られた立毛経編物はアセテートマルチフィラメントの光沢性、深色性、軽くしなやかは肌触り、適度なストレッチ性による着用感、且つ形態安定性に優れたスエード調の立毛性を有し高級感のある立毛経編物が得られた。
【００１７】
（比較例）
ブライト５０ｄｔｅｘ３４ｆの菊型断面糸のトリアセテートマルチフィラメント（三菱レイヨン社製）を立毛部としてフロント部に配し、セミダル３３ｄｔｅｘ７２ｆの丸断面糸のポリエステルマルチフィラメント（東レ社製）をグランド部としてミドル部とバック部に配し、経編機（カールマイヤー社製、ゲージ：２８Ｇ）で編立てた。編立組織はフロント１−０／５−６、ミドル１−０／１−２、バック２−３／１−０のサテン組織で、このときの編立密度機上コースは１８コース／ｃｍである。この生機を乾熱巾入りセット、シャーリング後常法により黒色に染色仕上げし、１５ウエール／ｃｍ、１８コース／ｃｍ、目付け１４７ｇ／ｃｍ2 のチンチラベロア調の立毛経編物を得た。得られた立毛経編物はアセテートマルチフィラメントの光沢性、深色性、軽くしなやかは肌触りではあったが、毛並みの乱れ及びパイル部の裏漏れ等、安定生産化は望めない商品であった。